(57)【要約】【課題】吸収体を表面シート側から見たときの横方向への液の広がり面積が小さく、かつ吸収体の下層における液の拡散性に優れた吸収性物品を提供すること。【解決手段】吸収性物品は、表面シート２０、裏面シート２１、及び両シート間に配された吸収体１０，１０Ａを備える。吸収体１０，１０Ａが、２層以上の層を積層した積層構造からなる。表面シート２０に最も近接した位置にレジンボンド不織布からなる第１層１１が配されている。裏面シート２１と第１層１１との間に、吸水性ポリマー表面の少なくとも一部に、繊維材料が埋め込まれて構成されている複合吸水性ポリマー１４からなる第２層１２が配されている。【選択図】図１
2015123195.tif 000002
【特許請求の範囲】
【請求項１】
液透過性の表面シート、液不透過性ないし液難透過性の裏面シート、及び両シート間に配された液保持性の吸収体を備えた吸収性物品において、
前記吸収体が、２層以上の層を積層した積層構造からなり、
前記表面シートに最も近接した位置にレジンボンド不織布からなる第１層が配されており、
前記裏面シートと第１層との間に、吸水性ポリマー表面の少なくとも一部に、繊維材料が埋め込まれて構成されている複合吸水性ポリマーからなる第２層が配されている、吸収性物品。
【請求項２】
前記繊維材料が、セルロース繊維である請求項１に記載の吸収性物品。
【請求項３】
前記繊維材料が、ＪＩＳＺ８８０１−１：２００６に基づく４０メッシュのふるいを通過する寸法を有する請求項１又は２に記載の吸収性物品。
【請求項４】
前記裏面シートと第２層との間に、ナノファイバ不織布又は極細ファイバ不織布からなる第３層が配されている請求項１ないし３のいずれか一項に記載の吸収性物品。
【請求項５】
前記ナノファイバ不織布又は極細ファイバ不織布が親水性を有している請求項４に記載の吸収性物品。
【請求項６】
前記裏面シートと第２層との間に、レジンボンド不織布からなる第３層が配されている請求項１ないし３のいずれか一項に記載の吸収性物品。
【請求項７】
第２層を構成する複合吸水性ポリマーどうしが非接合状態になっている請求項１ないし６のいずれか一項に記載の吸収性物品。
【請求項８】
第１層と第２層とが隣接して位置しており、かつ両層が非接合状態になっている請求項１ないし７のいずれか一項に記載の吸収性物品。
【請求項９】
第２層と第３層とが隣接して位置しており、かつ両層が非接合状態になっている請求項４ないし８のいずれか一項に記載の吸収性物品。
【請求項１０】
前記裏面シートが透湿性を有している請求項１ないし９のいずれか一項に記載の吸収性物品。
【発明の詳細な説明】
【技術分野】
【０００１】
本発明は、使い捨ておむつや生理用ナプキン等の吸収性物品に関する。
【背景技術】
【０００２】
吸水性ポリマーと繊維とを複合化させた吸水性複合体が種々知られている。例えば特許文献１には、吸水性ポリマーと、該ポリマー中にその繊維長の少なくとも一部分が埋め込まれた親水性繊維とからなる吸水性複合体が記載されている。特許文献２には、水不溶性吸水性樹脂と、該水不溶性吸水性樹脂中にその繊維長の少なくとも一部分が埋め込まれた繊維からなる吸水性複合材、及びセルロース系繊維からなる吸収性物品が記載されている。
【０００３】
以上の技術とは別に、吸水性ポリマーを繊維と混合してなるシート材料が知られている。例えば特許文献３には、シート状支持体の第１層と、高吸水性樹脂の第２層と、ミクロフィブリル状極微細繊維を主要成分とする被覆接合剤の第３層とで構成される高吸水性シートが記載されている。特許文献４には、親水化処理された透水性のある熱可塑性乾式不織布のシート材料の上に、熱可塑性樹脂が塗工され、その上に高吸水性高分子が配置され、該高吸水性高分子が該熱可塑性樹脂によって固定保持された吸収シートが記載されている。特許文献５には、熱可塑性ポリマーからなるナノファイバ集合体と、吸水量が該ナノファイバ集合体の質量の５０〜８０倍の高吸水性樹脂からなる吸収性物品が記載されている。特許文献６には、使い捨ておむつや生理用ナプキンなどの吸収性物品の構成部材として用いられる不織布ウェブを形成する方法が記載されている。この方法では、（ａ）溶融フィルムフィブリル化プロセスからナノファイバを形成する工程、（ｂ）吸液性ゲル材料の微粒子を含有する流体流を形成する工程、（ｃ）前記ナノファイバを前記微粒子と混合し、ナノファイバ−微粒子混合物を形成する工程、及び（ｄ）前記混合物を表面上に堆積させて、ウェブを形成する工程が行われる。
【先行技術文献】
【特許文献】
【０００４】
【特許文献１】特開昭６３−６３７２３号公報
【特許文献２】特開昭６３−７３９５６号公報
【特許文献３】特開平１１−１７０４１４号公報
【特許文献４】特開２００１−０４６４３５号公報
【特許文献５】特開２００６−０５７２００号公報
【特許文献６】特表２００７−５２８９４４号公報
【発明の概要】
【発明が解決しようとする課題】
【０００５】
特許文献１及び２に記載の技術では、吸水性ポリマーと繊維とを複合化した吸水性複合材をそのまま用いるか、又はパルプ等の親水性繊維と混合して用いている。つまり吸水性複合材を、多層構造からなる吸収体のうちの一層を構成する材料として用いていない。
【０００６】
特許文献３ないし６に記載の技術では、吸水性ポリマーが繊維とともに複合化されていないので、該ポリマーによって発現する不快な粒状感を使用者に与えることがある。また、吸水性ポリマーの脱落が起こりにくくなっているものの、該ポリマーは完全に拘束されている訳ではないので、吸水に起因する膨潤によってゲルブロッキングが発生するおそれがある。
【０００７】
したがって本発明の課題は、前述した従来技術が有する欠点を解消し得る吸収性物品を提供することにある。
【課題を解決するための手段】
【０００８】
本発明は、液透過性の表面シート、液不透過性ないし液難透過性の裏面シート、及び両シート間に配された液保持性の吸収体を備えた吸収性物品において、
前記吸収体が、２層以上の層を積層した積層構造からなり、
前記表面シートに最も近接した位置にレジンボンド不織布からなる第１層が配されており、
前記裏面シートと第１層との間に、吸水性ポリマー表面の少なくとも一部に、繊維材料が埋め込まれて構成されている複合吸水性ポリマーからなる第２層が配されている、吸収性物品を提供するものである。
【発明の効果】
【０００９】
本発明によれば、吸収体を表面シート側から見たときの横方向への液の広がり面積が小さく、かつ吸収体の下層における液の拡散性に優れた吸収性物品が提供される。また本発明によれば、吸水速度が速く、吸水性ポリマーのゲルブロッキングが抑制された吸収性物品が提供される。
【図面の簡単な説明】
【００１０】
【図１】図１は、本発明の吸収性物品における吸収体の縦断面の構造を示す模式図である。
【図２】図２（ａ）及び（ｂ）は、図１に示す吸収体における液の透過及び拡散の状態を示す模式図である。
【図３】図３は、本発明の吸収性物品における別の吸収体の縦断面の構造を示す模式図である。
【図４】図４は、メルトブローン法によって極細ファイバ不織布を製造する装置を示す概略図である。
【発明を実施するための形態】
【００１１】
以下本発明を、その好ましい実施形態に基づき図面を参照しながら説明する。本発明の吸収性物品は、表面シート、裏面シート及び両シート間に配された吸収体を備えている。表面シートは液透過性のものであり、吸収性物品の着用状態において着用者の身体に対向する位置に配されている。裏面シートは液不透過性ないし難透過性のものであり、吸収性物品の着用状態において着用者の身体から遠い側に配されている。吸収性物品は、その具体的な用途に応じ、これらの部材のほかに、該物品の各種の性能を向上させるための部材を備えていてもよい。例えば吸収性物品の肌対向面において、該物品の幅方向両側部の位置に、該物品の長手方向に延びる一対の防漏カフを設けてもよい。各防漏カフは、吸収性物品の長手方向に延びる固定端及び自由端を有し、該固定端の位置において吸収性物品の肌対向面に固定することができる。自由端には、その延びる方向に沿って糸ゴム等の弾性部材を伸長状態で固定してもよい。
【００１２】
吸収体は２層以上の層を積層した積層構造からなっている。吸収体を構成する複合吸水性ポリマーからなる第２層以外の各層は、例えばシートのようにそれ自体で保形性を有している材料から構成されていてもよく、あるいは粉体を所定厚みになるように散布して形成された、保形性を有さない層であってもよい。吸収体を構成する各層は、異なる材料から構成されていることによって他の層と区別される。また、吸収体を構成する各層は、隣り合う層との対向面が所定の接合手段によって接合されていてもよく、あるいは接合されていなくてもよい。更に吸収体を構成する層のうち、表面シートに最も近接している層は、該表面シートとの対向面が接合されていてもよく、あるいは接合されていなくてもよい。同様に、更に吸収体を構成する層のうち、裏面シートに最も近接している層は、該裏面シートとの対向面が接合されていてもよく、あるいは接合されていなくてもよい。層間の接合手段、及び層と表面シート又は裏面シートとの接合手段としては、例えば接着剤による接着、熱融着、超音波接合などが挙げられる。これらの接合手段は、層を構成する材料の種類や、吸収性物品の具体的な用途に応じて適切に選択できる。
【００１３】
多数の層の積層構造からなる吸収体は、その積層構造の周囲が、液透過性のシートで被覆されていてもよく、あるいは被覆されていなくてもよいが、被覆されていない方がより好ましい。被覆されていないことにより、液が表面シートを透過した直後に、液の拡散や吸収速度が低下することが抑制される。また、コストの低減も図れる。液透過性のシートとしては、例えばパルプを含む親水性の薄葉紙や、親水化処理した熱可塑性繊維からなる不織布などを用いることができる。
【００１４】
図１には、本発明の吸収性物品における吸収体１０の厚み方向に沿った断面の状態が模式的に示されている。同図中、上側が肌対向面側であり、下側が非肌対向面側である。吸収体１０は、表面シート２０及び裏面シート２１の間に配置されている。本実施形態における吸収体１０は２層構造のものである。詳細には、吸収体１０は、表面シート２０に最も近接した位置に配された第１層１１を有している。また吸収体１０は、裏面シート２１と第１層１１との間に配された第２層１２を有している。第２層１２は、裏面シート２１に最も近接した位置に配されている。第１層１１と第２層１２とは直接に隣接しており、両層の間に他の層は介在していない。
【００１５】
第１層１１はレジンボンド不織布から構成されている。レジンボンド不織布は、繊維ウェブにおける繊維どうしの交点を接着剤で固定することで、該ウェブを不織布化したものである。レジンボンド不織布は、繊維間距離が大きい目の粗い構造を有するものなので、液の透過性が高いという特徴を有している。また、接着剤を用いて繊維ウェブを不織布化していることに起因して、不織布のなかでは比較的剛性が高いので、外力、すなわち着用者の体圧によって変形しづらいという特徴も有している。レジンボンド不織布はこれらの特徴を有しているので、これを吸収体１０の最上層に配置することで、表面シート２０を通過してきた液が横方向へ拡散するよりも速く厚み方向へ優先的に透過するようになる。それによって、この吸収体１０を具備する吸収性物品は、スポット吸収性に優れたものとなる。また、第１層１１における液残りが少ないものとなる。スポット吸収性とは、吸収性物品をその表面シート側から見たときに、吸収された液の横方向への拡散の度合いのことを言い、スポット吸収性が高いとは、液の横方向への拡散の度合いが小さいことを言う。吸収性物品のスポット吸収性が高いことは、液の吸収後であっても吸収性物品が清潔である印象を使用者に与えやすいという有利な効果をもたらす。第１層１１における液残りが少ないことは、吸収性物品の装着状態における不快な蒸れの発生が低減されるという有利な効果をもたらす。
【００１６】
上述した有利な効果を一層顕著なものとする観点から、レジンボンド不織布は、その坪量が１０ｇ／ｍ２以上、特に２０ｇ／ｍ２以上であることが好ましい。また２００ｇ／ｍ２以下、特に１００ｇ／ｍ２以下であることが好ましい。例えばレジンボンド不織布は、その坪量が１０ｇ／ｍ２以上２００ｇ／ｍ２以下であることが好ましく、２０ｇ／ｍ２以上１００ｇ／ｍ２以下であることが更に好ましい。同様の観点から、レジンボンド不織布は、圧力２４５Ｐａ下での厚みが、０．５ｍｍ以上、特に１．０ｍｍ以上であることが好ましい。また、１０ｍｍ以下、特に５．０ｍｍ以下であることが好ましい。例えばレジンボンド不織布は、圧力２４５Ｐａ下での厚みが、０．５ｍｍ以上１０ｍｍ以下、特に、１．０ｍｍ以上５．０ｍｍ以下であることが好ましい。
【００１７】
レジンボンド不織布は、上述のとおり、繊維間距離が大きい目の粗い構造を有しているレジンボンド不織布の厚み方向に沿った液の透過性の点からは、繊維間距離が大きいことが望ましい。しかし、繊維間距離が過度に大きくなると、後述する第２層１２に含まれる複合吸水性ポリマー１４が、レジンボンド不織布を通じて脱落する可能性がある。この観点から、レジンボンド不織布の繊維間距離は、複合吸水性ポリマー１４の大きさよりも小さいことが好ましい。複合吸水性ポリマー１４の大きさは、ＪＩＳＺ８８０１−１：２００６に基づくふるいの目開き径（μｍ）で表される。レジンボンド不織布の繊維間距離（μｍ）は、以下の式から算出される。
【００１８】
【数１】
2015123195.tif 000003
【００１９】
レジンボンド不織布は、１種又は２種以上の繊維から構成されている。この繊維としては、各種の熱可塑性樹脂からなる繊維を用いることができる。繊維は、単一の樹脂から構成されていてもよく、２種以上の樹脂をブレンドしたものから構成されていてもよい。あるいは、芯鞘型やサイド・バイ・サイド型などの多成分複合繊維から構成されていてもよい。熱可塑性樹脂としては、例えばポリエチレンやポリプロピレンなどのポリオレフィン樹脂、ポリエチレンテレフタレートやポリブチレンテレフタレートなどのポリエステル樹脂、ポリアクリル酸エステルやポリメタクリル酸エステルなどのアクリル系樹脂、ポリ塩化ビニルやポリスチレンなどのビニル経樹脂などが挙げられる。
【００２０】
以上の樹脂から好適に形成される繊維は、その繊度が１．０ｄｔｅｘ以上であることが好ましく、１．５ｄｔｅｘ以上であることが更に好ましい。また１５ｄｔｅｘ以下であることが好ましく、１０ｄｔｅｘ以下であることが更に好ましい。例えば、繊度は１．０ｄｔｅｘ以上１５ｄｔｅｘ以下であることが好ましく、１．５ｄｔｅｘ以上１０ｄｔｅｘ以下であることが更に好ましい。繊度をこの範囲内に設定することで、厚み方向に沿った液の透過性が良好なレジンボンド不織布を容易に得ることができる。
【００２１】
レジンボンド不織布は親水化処理されていることが好ましい。親水化処理は、例えば繊維を構成する樹脂中に親水化剤を練り込んでおき、該樹脂を溶融紡糸することで達成される。あるいは、親水化処理を施していない繊維を用いてレジンボンド不織布を製造した後に、該不織布に親水化処理を施すことでも達成される。レジンボンド不織布は、その表面エネルギー（２０℃）が４３ｍＮ／ｍ以上であれば、血液に対する親和性を有していると判断する。レジンボンド不織布の表面エネルギーの測定は、次の方法で行う。表面張力が既知である種々の標準液を用意する。標準液中に、レジンボンド不織布の測定片を入れたときに、該測定片が瞬時に沈降する標準液のうち、表面張力の値が最も大きい標準液の当該表面張力の値をもって、レジンボンド不織布の表面エネルギーとする。レジンボンド不織布の測定片のサイズは、縦４ｍｍ×横４ｍｍ×厚み１〜３ｍｍとする。
【００２２】
後述する第２層１２と異なり、レジンボンド不織布からなる第１層は、吸水性ポリマーや複合吸水性ポリマーを非含有である。
【００２３】
レジンボンド不織布からなる第１層１１と隣接して裏面シート２１の側に配された第２層１２は、複合吸水性ポリマー１４を堆積した堆積層からなる。第２層１２は、実質的に複合吸水性ポリマー１４のみからなり、単独での繊維材料は非含有となっている。「実質的に複合吸水性ポリマー１４のみからなり」とは、第２層１２が、不可避不純物を除き、複合吸水性ポリマー１４だけから構成されていることを言う。例えば第２層１２の９５質量％以上が複合吸水性ポリマー１４から構成されている場合には、第２層１２は、実質的に複合吸水性ポリマー１４のみからなると言える。不可避不純物には、例えば複合吸水性ポリマー１４を製造する過程で混入する未複合化状態の吸水性ポリマーや繊維材料がある。
【００２４】
前記の「複合吸水性ポリマー」とは、１つの吸水性ポリマーの粒子に対して複数の繊維材料が複合化したものである。ここで言う複合化とは、繊維材料の繊維長の少なくとも一部が、吸水性ポリマーの粒子中に埋め込まれた状態になっており、かつ複数の繊維材料のうち少なくとも一部のものが、吸水性ポリマーの粒子から外に出ている状態になっていることを言う。レジンボンド不織布からなる第１層１１の下側に、複合吸水性ポリマー１４からなる第２層１２を配置することで、複合吸水性ポリマー１４が有する繊維材料が、第１層１１を透過してきた液の受け渡しを円滑に行い、吸水性ポリマーによる吸液が効率的に生じる。また、該複合吸水性ポリマー１４が有する繊維材料の作用によって、該複合吸水性ポリマー１４が急激に膨潤しても、ゲルブロッキングが起こりづらくなる。また、該複合吸水性ポリマー１４が有する繊維材料と、第１層１１のレジンボンド不織布の構成繊維との相互作用に起因して、該複合吸水性ポリマー１４の動きが規制され、その脱落が効果的に防止される。更に、吸水性ポリマーの表面に繊維材料が存在することで、該吸水性ポリマーに起因する粒状感が減殺される。
【００２５】
吸水性ポリマーとは、水を吸収することによってゲル状になり水を保持し得る物質を言う。吸水性ポリマーの例としては、アクリル酸又はアクリル酸塩を主成分とし、場合によって架橋剤を添加してなる水溶性のエチレン性不飽和モノマーを重合させて得られるヒドロゲル材料が挙げられる。また、ポリエチレンオキサイド、ポリビニルピロリドン、スルホン化ポリスチレン及びポリビニルピリジンの架橋物、デンプン−ポリ（メタ）アクリロニトリルグラフト共重合物のケン化物、デンプン−ポリ（メタ）アクリル酸グラフト共重合物、デンプン−ポリ（メタ）アクリルエステルグラフト共重合物の加水分解物などが挙げられる。これらの吸水性ポリマーは１種を単独で、又は２種以上を組み合わせて用いることができる。
【００２６】
吸水性ポリマーは、例えば球状、粒状、繊維状、俵状、塊状など、これまで知られている各種の形状であり得る。また、複合吸水性ポリマー１４の形状は、複合化前の吸水性ポリマーの形状を反映したものとなる。複合化前の吸水性ポリマーは、ＪＩＳＺ８８０１−１：２００６に基づくふるい分けをした場合、１６メッシュ、特に２０メッシュを通過することが好ましく、２００メッシュ、特に１５０メッシュを通過しないことが好ましい。例えば吸水性ポリマーは、１６メッシュを通過し、２００メッシュを通過しないことが好ましく、２０メッシュを通過し、１５０メッシュを通過しないことが更に好ましい。
【００２７】
吸水性ポリマーと複合化される繊維材料としては、天然繊維及び合成繊維のどちらを用いてもよい。また親水性繊維及び疎水性繊維のどちらを用いてもよい。疎水性繊維を用いる場合には、吸水性ポリマーとの複合化の前、複合化中、又は複合化の後に、該疎水性繊維を親水化することが好ましい。特に、第１層１１から透過してきた液を、第２層１２中の複合吸水性ポリマー１４へ受け渡すことを円滑に行い得る観点から、繊維材料は親水性繊維からなることが好ましい。ここで言う親水性繊維とは、親水性の材料からなる繊維、及び疎水性の材料からなるが、親水化処理が施されて親水性を示す繊維の双方を包含する。特に好ましい親水性繊維は、親水性の材料からなる繊維であるセルロース繊維である。
【００２８】
複合吸水性ポリマー１４に用いられるセルロース繊維としては、例えば針葉樹クラフトパルプや広葉樹クラフトパルプのような木材パルプ、木綿パルプ及びワラパルプ等の天然セルロース繊維が挙げられる。あるいはレーヨン及びキュプラ等の再生セルロース繊維を用いることができる。更に、アセテート等の半合成セルロース繊維を用いることもできる。
【００２９】
吸水性ポリマーとの複合化に用いられる繊維材料は、その繊維長が、吸水性ポリマーの大きさよりも長くてもよく、あるいは短くてもよい。例えば繊維材料の繊維長は好ましくは０．１ｍｍ以上とすることができ、更に好ましくは０．２ｍｍ以上とすることができ、また、好ましくは５０ｍｍ以下とすることができ、更に好ましくは４０ｍｍとすることができる。一層好ましくは、繊維材料の長さは、吸収性ポリマーの大きさよりも短い。特に、繊維材料としてセルロース繊維を用いる場合には、ＪＩＳＺ８８０１−１：２００６に基づく４０メッシュのふるいを通過する寸法を有することが好ましい。このような寸法のセルロース繊維を用いることで、吸水性ポリマーの表面の濡れ性を向上させることができ、第１層１１から透過してきた液を、第２層１２中の複合吸水性ポリマー１４へ受け渡すことを一層円滑に行い得る。
【００３０】
複合吸水性ポリマー１４に占める繊維材料の割合は、２０質量％以上、特に３０質量％以上であることが好ましい。また、８０質量％以下、特に７０質量％以下であることが好ましい。例えば複合吸水性ポリマー１４に占める繊維材料の割合は、２０質量％以上８０質量％以下、特に３０質量％以上７０質量％以下であることが好ましい。この範囲で繊維材料を含有していることで、複合吸水性ポリマー１４の脱落を効果的に防止できる。また粒状感を低減できる。更に第１層１１から透過してきた液の受け渡しを一層円滑に行うことができる。
【００３１】
前記と同様の理由によって、複合吸水性ポリマー１４に占める吸水性ポリマーの割合は、２０質量％以上、特に３０質量％以上であることが好ましい。また、８０質量％以下、特に７０質量％以下であることが好ましい。例えば複合吸水性ポリマー１４に占める吸水性ポリマーの割合は、２０質量％以上８０質量％以下、特に３０質量％以上７０質量％以下であることが好ましい。
【００３２】
複合吸水性ポリマー１４に占める繊維材料及び吸水性ポリマーの割合は、ドライ状態で重量を測定後、吸水ポリマーを溶解して除去し、乾燥させて繊維材料だけの重量を測定することにより計測できる。具体的には、まず、複合吸水性ポリマー１４の重量（ａ）を測定する。その後、複合吸水性ポリマー１４をそれぞれメッシュ製の袋（ナイロン網、２５０メッシュ以上）に封入し、アスコルビン酸及びリボフラビンの水溶液に一晩浸漬させる。そして、浸漬させたメッシュ製の袋ごと、複合吸水性ポリマー１４を日光暴露する。その後、メッシュ製の袋を水洗し、袋の内容物の重量を測定（ｂ）する。ここで、ａは複合吸水性ポリマー１４の総重量であり、ｂは複合吸水性ポリマー１４中の繊維材料の重量であることから、ａ−ｂにより吸水性ポリマー重量が算出できる。そして、複合吸水性ポリマー１４に占める繊維材料及び吸水性ポリマーの割合は、それぞれｂ／ａ、（ａ−ｂ）／ａにより、求めることができる。
【００３３】
また、複合吸水性ポリマー１４の使用量そのものは、５０ｇ／ｍ２以上、特に１００ｇ／ｍ２以上であることが好ましく、４００ｇ／ｍ２以下、特に３００ｇ／ｍ２以下であることが更に好ましい。例えば複合吸水性ポリマー１４の使用量は、５０ｇ／ｍ２以上４００ｇ／ｍ２以下であることが好ましく、１００ｇ／ｍ２以上３００ｇ／ｍ２以下であることが更に好ましい。この範囲で複合吸水性ポリマー１４を使用することで、液の十分な吸収保持容量を有する吸収体１０を得ることができる。なお、複合吸水性ポリマー１４の嵩は、複合吸水性ポリマー１４に用いられる繊維材料の繊維長が長いほど大きく、繊維長が短いほど小さくなる。そのため、一般に、第２層１２を複合吸水性ポリマー１４から構成するためには、複合吸水性ポリマーの使用量は、繊維材料の繊維長が長い場合は少なく、繊維長が短い場合は多く必要となる。
【００３４】
ゲルブロッキングの一層の防止の点から、第２層１２において複合吸水性ポリマー１４どうしは非接合状態になっていることが好ましい。
【００３５】
複合吸水性ポリマー１４は、これまでに知られている方法で製造することができる。例えば先に述べた特許文献１及び２に記載の方法で好適に製造することができる。具体的には、吸水性ポリマーがモノマーの段階で繊維材料と複合化する方法がある。この方法に代えて、予め重合によって吸水性ポリマーを製造した後、繊維材料と複合化する方法を採用することもできる。特に、以下の（ｉ）ないし（iii）のいずれかの方法を採用すると、繊維材料の一部が吸水性ポリマーから外に出ている状態の複合吸水性ポリマー１４を首尾よく製造できるので好ましい。
（ｉ）重合によって得られた吸水性ポリマーが、水又は含水溶剤を吸収して膨潤している状態で、これを繊維材料と混練し、その後、乾燥して粉砕する方法。
（ii）水溶性のエチレン性不飽和モノマーに、必要に応じ架橋剤を添加した系に、繊維材料を混合・分散させた状態で重合して重合物を得て、該重合物を乾燥後に解繊又は粉砕する方法。
（iii）水溶性のエチレン性不飽和モノマーに必要に応じ架橋剤を添加した系に、繊維材料を分散させ、抄紙、プレスした後、重合して重合物を得て、該重合物を乾燥後に解繊する方法。
【００３６】
吸収体１０において、第１層１１と第２層１２との質量の比率は、１００質量部の第１層１１に対して、第２層１２が１５０質量部以上、特に２００質量部以上であることが好ましく、８００質量部以下、特に６００質量部以下であることが更に好ましい。例えば１００質量部の第１層１１に対して、第２層１２を１５０質量部以上８００質量部以下の比率で用いることが好ましく、第２層１２を２００質量部以上６００質量部以下の比率で用いることが更に好ましい。
【００３７】
図１に示すおとり、本実施形態の吸収体１０は２層構造なので、第１層１１と第２層１２とは直接に接している。この場合、両層１１，１２の対向面どうしは所定手段によって接合されていてもよく、あるいは接合されていなくてもよい。ここで言う接合とは、例えば接着剤による接着や、熱融着、超音波接合などのことである。両層１１，１２の対向面どうしを接合しておくと、吸収性物品の装着状態において該物品に外力が加わり変形が生じたときに、両層１１，１２間に、液の移行を阻害する空隙が生じにくくなるので好ましい。尤も、両層１１，１２を接合すると、吸収体１０が硬くなる傾向にあり、吸収性物品のフィット感や装着感を低下させる一因になる場合がある。これに対して本実施形態の吸収体１０では、比較的硬い材料であるレジンボンド不織布からなる第１層１１に、第２層１２の複合吸水性ポリマー１４の繊維材料が絡合しやすく、機械的な結合力が生じやすいので、両層１１，１２の間を非接合状態としても、吸収体１０に変形が生じたときに両層１１，１２間に空隙が生じにくいという利点がある。また、両層１１，１２間を非接合状態にしておくと、接着剤等の接合手段に起因する液の移行阻害がないことから、第１層１１を透過してきた液が、円滑に第２層１２へと導かれ、液の吸収時間が一層短縮化するので有利である。
【００３８】
図２には、本実施形態の吸収体１０に液が排泄されたときの液の透過・吸収の状態が模式的に示されている。図２（ａ）及び（ｂ）は、吸収体１０の縦断面を模式的に示している。図２（ａ）は、表面シート１１に排泄された液Ｌが、吸収体１０の第１層１１内を透過している状態を示している。上述したとおり、レジンボンド不織布からなる第１層１１は、液の透過性が高いという性質を有しているので、液Ｌは、第１層１１の横方向へ拡散するよりも、厚み方向へ優先的に透過する。その結果、液Ｌはスポット状に第１層１１内を透過する。したがって、液Ｌが排泄された部位以外の領域においては、第１層１１は、液Ｌによる汚れが生じていない。このことに起因して、吸収性物品を表面シート２０の側から見ると、液Ｌによる汚れが生じた面積が小さく抑えられていることから、吸収性物品が清潔である印象を使用者に与えやすい。
【００３９】
図２（ｂ）は、第２層１２における液Ｌの透過・拡散の状態を示している。第１層１１から第２層１２へ移行した液は、第２層１２に含まれている複合吸水性ポリマー１４における繊維材料の作用によって、素早く該複合吸水性ポリマー１４へと導かれる。また、複合吸水性ポリマー１４は、その表面に多数の繊維材料が密集しており、そのことに起因して毛管力が生じるので、その毛管力を駆動力として液Ｌが横方向に拡散する。また、毛管力に起因して、繊維材料の間にも液Ｌが保持される。それによって、第２層１２に含まれる複合吸水性ポリマー１４の全体が液Ｌの吸収保持に使用される。その結果、液Ｌの吸収保持に寄与しない複合吸水性ポリマー１４の割合が減少し、複合吸水性ポリマー１４が有効活用される。
【００４０】
第２層１２における横方向への液Ｌの拡散は、第２層１２の厚み方向の部位のうち、主として裏面シート２１寄りの部位において生じやすい。したがって、裏面シート１２が透湿性を有している場合には、第２層１２の裏面シート２１寄りの部位において拡散した液Ｌが、透湿性の裏面シート１２を通じて効率よく蒸散するので好ましい。透湿性の裏面シートは、一般に、熱可塑性樹脂に粉体などを練り込んだ樹脂組成物をフィルム状に成形し、その成形体を一軸又は二軸延伸して多孔質構造となしたものである。
【００４１】
図３には、本発明の別の実施形態が示されている。同図に示す吸収体１０Ａは３層構造を有している。この３層構造のうち、第１層１１及び第２層１２は、先に述べた実施形態と同様である。これら２層に加えて、吸収体１０Ａは第３層１３を有している。第３層１３は、裏面シート２１と第２層１２との間に配されている。
【００４２】
第３層１３は不織布から構成されている。この不織布は、その構成繊維として天然繊維及び合成繊維のどちらを用いてもよい。また親水性繊維及び疎水性繊維のどちらを用いてもよい。疎水性繊維を用いた場合には、該疎水性繊維を親水化してもよい。第３層１３の不織布を疎水性の状態で用いた場合には、第２層１２において液が横方向に拡散しやすくなる。この場合には、吸収体１０Ａの最下層の裏面シートに対向する面、つまり第３層１３の裏面シートに対向する面では、液広がり面積が小さくなる（例えば、後述する実施例４及び６参照）。一方、第３層１３の不織布を親水性の状態で用いた場合には、第２層１２から移行してきた液が、第３層１３において液が横方向に拡散しやすくなる。この場合には、吸収体１０Ａの最下層の裏面シートに対向する面、つまり第３層１３の裏面シートに対向する面での液広がり面積は、第２層１２の表面での液広がり面積よりも若干広くなる（例えば、後述する実施例５、７及び８参照）。なお、親水性を有する繊維とは、親水性の材料からなる繊維、及び疎水性の材料からなるが、親水化処理が施されて親水性を示す繊維の双方を包含する。
【００４３】
第３層１３の不織布は、その坪量が１０ｇ／ｍ２以上、特に１５ｇ／ｍ２以上であることが好ましい。また８０ｇ／ｍ２以下、特に６０ｇ／ｍ２以下であることが好ましい。例えば不織布は、その坪量が１０ｇ／ｍ２以上８０ｇ／ｍ２以下であることが好ましく、１５ｇ／ｍ２以上６０ｇ／ｍ２以下であることが更に好ましい。同様の観点から、不織布がレジンボンド不織布である場合は、圧力２４５Ｐａ下での厚みが、０．５ｍｍ以上、特に１．０ｍｍ以上であることが好ましい。また、１０ｍｍ以下、特に５．０ｍｍ以下であることが好ましい。例えばレジンボンド不織布は、圧力２４５Ｐａ下での厚みが、０．５ｍｍ以上１０ｍｍ以下、特に、１．０ｍｍ以上５．０ｍｍ以下であることが好ましい。また、不織布がナノファイバ不織布又は極細ファイバ不織布である場合は、圧力２４５Ｐａ下での厚みが、０．０１ｍｍ以上、特に０．０５ｍｍ以上であることが好ましい。また、０．５ｍｍ以下、特に０．３ｍｍ以下であることが好ましい。例えばナノファイバ不織布又は極細ファイバ不織布は、圧力２４５Ｐａ下での厚みが、０．０１ｍｍ以上０．５ｍｍ以下、特に、０．０５ｍｍ以上０．３ｍｍ以下であることが好ましい。不織布の坪量及び厚みをこのように設定することで、第２層１２において液を効率よく横方向に拡散させることができる（第３層が疎水性の場合）。また、第２層１２から透過してきた液を、第３層１３において効率よく横方向に拡散させることができる（第３層が親水性の場合）。
【００４４】
第３層１３の不織布は、１種又は２種以上の繊維から構成されている。この繊維としては、熱可塑性樹脂からなる繊維を用いる場合、該繊維は、単一の樹脂から構成されていてもよく、２種以上の樹脂をブレンドしたものから構成されていてもよい。あるいは、芯鞘型やサイド・バイ・サイド型などの多成分複合繊維から構成されていてもよい。熱可塑性樹脂としては、例えばポリエチレンやポリプロピレンなどのポリオレフィン樹脂、ポリエチレンテレフタレートやポリブチレンテレフタレートなどのポリエステル樹脂、ポリアクリル酸エステルやポリメタクリル酸エステルなどのアクリル系樹脂、ポリ塩化ビニルやポリスチレンなどのビニル経樹脂などが挙げられる。
【００４５】
第３層１３の不織布がレジンボンド不織布である場合、その構成繊維は、その繊度が１．０ｄｔｅｘ以上であることが好ましく、１．５ｄｔｅｘ以上であることが更に好ましい。また１５ｄｔｅｘ以下であることが好ましく、１０ｄｔｅｘ以下であることが更に好ましい。例えば、レジンボンド不織布の繊度は１．０ｄｔｅｘ以上１５ｄｔｅｘ以下であることが好ましく、１．５ｄｔｅｘ以上１０ｄｔｅｘ以下であることが更に好ましい。また、第３層１３の不織布が極細ファイバ不織布である場合、その構成繊維は、その繊維径が５００ｎｍ以上であることが好ましく、１０００ｎｍ以上であることが更に好ましい。また３０００ｎｍ以下であることが好ましく、２５００ｎｍ以下であることが更に好ましい。例えば、極細ファイバ不織布の繊維径は５００ｎｍ以上３０００ｎｍ以下であることが好ましく、１０００ｎｍ以上２５００ｎｍ以下であることが更に好ましい。この範囲の繊度を有する繊維を用いることで、第２層１２において液を効率よく横方向に拡散させることができ（第３層が疎水性の場合）、また第２層１２から透過してきた液を、第３層１３において効率よく横方向に拡散させることができる（第３層が親水性の場合）。
【００４６】
特に、第３層１３の不織布の構成繊維として、極細ファイバよりも更に繊維径が細い、ナノファイバと呼ばれる極細繊維を用いることが好ましい。ナノファイバを用いることで、第２層１２から透過してきた液を、第３層において横方向に効率よく拡散させることができる。ナノファイバとは、その太さを円相当直径で表した場合、一般に１０ｎｍ以上３０００ｎｍ以下、特に１０ｎｍ以上１０００ｎｍ以下のものである。ナノファイバの太さは、例えば走査型電子顕微鏡（ＳＥＭ）観察によって、繊維を１００００倍に拡大して観察し、その二次元画像から欠陥（ナノ繊維の塊、ナノ繊維の交差部分、ポリマー液滴）を除いた繊維を任意に１０本選び出し、繊維の長手方向に直交する線を引き繊維径を直接読み取ることで測定することができる。
【００４７】
第３層１３の不織布が、ナノファイバ又は極細ファイバからなる不織布である場合、そのナノファイバ不織布又は極細ファイバ不織布は親水性を有していることが好ましい。これによって、ナノファイバ又は極細ファイバを用いることによって奏される前記の有利な効果が一層顕著なものとなり、第２層１２から透過してきた液を、第３層において横方向に一層効率よく拡散させることができる。
【００４８】
第３層１３の不織布としては種々の方法で製造されたものを用いることができる。例えばスパンボンド不織布、エアスルー不織布、メルトブローン不織布、スパンレース不織布、レジンボンド不織布、ニードルパンチ不織布、ポイントボンド不織布などが挙げられる。また、湿式抄造法によって不織布を製造することもできる。特に、上述したナノファイバ又は極細ファイバから構成される不織布を製造する場合には、メルトブローン法を採用することが好ましい。メルトブローン法の詳細は例えば特開平４−９１２１２号公報等に記載されている。ナノファイバ又は極細ファイバから構成される不織布を製造する別の方法として、エレクトロスピニング法（電界紡糸法）を採用することもできる。エレクトロスピニング法は、極細の繊維を製造する方法としてよく知られた方法である。例えば特開２００５−２９０６１０号公報、特開２００８−１７９６２９号公報、特開２０１０−１２１２２１号公報、特開２０１０−１６８７２２号公報及び特開２０１２−１２２１７６号公報などに記載されている。
【００４９】
特に、第３層１３の不織布１５としてレジンボンド不織布を用いると、第２層１２の複合吸水性ポリマー１４によって液を吸収保持しきれなかった場合、その保持しきれなかった液が第１層１１の側へ逆戻りせずに、第３層１３において横方向に拡散するので好ましい。
【００５０】
第３層１３は、第２層１２と直接に隣接しており、両層の間に他の層は介在していない。この場合、両層１２，１３の対向面どうしは所定手段によって接合されていてもよく、あるいは接合されていなくてもよい。両層１２，１３の対向面どうしを接合しておくと、吸収性物品の装着状態において該物品に外力が加わり変形が生じたときに、両層１２，１３間に、液の移行を阻害する空隙が生じにくくなるので好ましいが、両層１２，１３の接合によって吸収体１０が硬くなる傾向にある。これに対して本実施形態の吸収体１０Ａでは、第２層１２の複合吸水性ポリマー１４の繊維材料が、第３層１３の不織布の構成繊維に絡合しやすく、機械的な結合力が生じやすいので、両層１２，１３の間を非接合状態としても、吸収体１０Ａに変形が生じたときに両層１２，１３に空隙が生じにくいという利点がある。また、両層１２，１３間を非接合状態にしておくと、接着剤等の接合手段に起因する液の移行阻害がないことから、第２層１２から第３層１３への円滑な液の移行が行われる。
【００５１】
なお、第３層１３を構成する不織布は、第１層１１を構成するレジンボンド不織布と同様に、吸水性ポリマーや複合吸水性ポリマーを非含有である。
【００５２】
以上の吸収体１０，１０Ａを備えた吸収性物品は、特にスポット吸収性に優れたものなので、生理用品、特に昼用の生理用ナプキンとして好適なものである。
【００５３】
以上、本発明をその好ましい実施形態に基づき説明したが、本発明は前記実施形態に制限されない。例えば前記実施形態の吸収体１０を備えた吸収性物品は、上述のとおり生理用ナプキンとして特に好適なものであるが、それ以外の吸収性物品、例えば使い捨ておむつ、パンティライナ、失禁パッドなどにも同様に適用することができる。
【００５４】
上述した実施形態に関し、本発明は更に以下の吸収性物品を開示する。
＜１＞
液透過性の表面シート、液不透過性ないし液難透過性の裏面シート、及び両シート間に配された液保持性の吸収体を備えた吸収性物品において、
前記吸収体が、２層以上の層を積層した積層構造からなり、
前記表面シートに最も近接した位置にレジンボンド不織布からなる第１層が配されており、
前記裏面シートと第１層との間に、吸水性ポリマー表面の少なくとも一部に、繊維材料が埋め込まれて構成されている複合吸水性ポリマーからなる第２層が配されている、吸収性物品。
【００５５】
＜２＞
複合吸水性ポリマーからなる第２層における複合吸水性ポリマーの使用量は、５０ｇ／ｍ２以上、特に１００ｇ／ｍ２以上であることが好ましく、４００ｇ／ｍ２以下、特に３００ｇ／ｍ２以下であることが更に好ましい前記＜１＞に記載の吸収性物品。
＜３＞
レジンボンド不織布は、その坪量が１０ｇ／ｍ２以上、特に２０ｇ／ｍ２以上であることが好ましく、また２００ｇ／ｍ２以下、特に１００ｇ／ｍ２以下であることが好ましい前記＜１＞又は＜２＞に記載の吸収性物品。
＜４＞
レジンボンド不織布は、圧力２４５Ｐａ下での厚みが、０．５ｍｍ以上、特に１ｍｍ以上であることが好ましく、また１０ｍｍ以下、特に５ｍｍ以下であることが好ましい前記＜１＞ないし＜３＞のいずれか１に記載の吸収性物品。
＜５＞
レジンボンド不織布の繊維間距離が、前記複合吸水性ポリマーの大きさよりも小さい前記＜１＞ないし＜４＞のいずれか１に記載の吸収性物品。
＜６＞
レジンボンド不織布の構成繊維の繊度が１．０ｄｔｅｘ以上であることが好ましく、１．５ｄｔｅｘ以上であることが更に好ましく、また１５ｄｔｅｘ以下であることが好ましく、１０ｄｔｅｘ以下であることが更に好ましい前記＜１＞ないし＜５＞のいずれか１に記載の吸収性物品。
＜７＞
レジンボンド不織布は親水化処理されたものである前記＜１＞ないし＜６＞のいずれか１に記載の吸収性物品。
【００５６】
＜８＞
レジンボンド不織布からなる第１層は、前記吸水性ポリマー及び前記複合吸水性ポリマーを非含有である前記＜１＞ないし＜７＞のいずれか１に記載の吸収性物品。
＜９＞
前記繊維材料が、セルロース繊維である前記＜１＞ないし＜８＞のいずれか１に記載の吸収性物品。
＜１０＞
前記繊維材料が、ＪＩＳＺ８８０１−１：２００６に基づく４０メッシュのふるいを通過する寸法を有する前記＜１＞ないし＜９＞のいずれか１に記載の吸収性物品。
＜１１＞
第２層１２の９５質量％以上が前記複合吸水性ポリマーから構成されている前記＜１＞ないし＜１０＞のいずれか１に記載の吸収性物品。
＜１２＞
前記複合吸水性ポリマーは、前記繊維材料の繊維長の少なくとも一部が、前記吸水性ポリマーの粒子中に埋め込まれた状態になっており、かつ複数の該繊維材料のうち少なくとも一部のものが、該吸水性ポリマーの粒子から外に出ている状態になっている前記＜１＞ないし＜１１＞のいずれか１に記載の吸収性物品。
【００５７】
＜１３＞
複合化前の前記吸水性ポリマーは、ＪＩＳＺ８８０１−１：２００６に基づくふるい分けをした場合、１６メッシュ、特に２０メッシュを通過することが好ましく、２００メッシュ、特に１５０メッシュを通過しないことが好ましい前記＜１＞ないし＜１２＞のいずれか１に記載の吸収性物品。
＜１４＞
前記繊維材料の繊維長は好ましくは０．１ｍｍ以上であり、更に好ましくは０．２ｍｍ以上であり、また好ましくは５０ｍｍ以下であり、更に好ましくは４０ｍｍである前記＜１＞ないし＜１３＞のいずれか１に記載の吸収性物品。
＜１５＞
前記繊維材料の長さは、前記吸収性ポリマーの大きさよりも短い前記＜１＞ないし＜１４＞のいずれか１に記載の吸収性物品。
＜１６＞
前記繊維材料としてセルロース繊維を用い、該セルロース繊維はＪＩＳＺ８８０１−１：２００６に基づく４０メッシュのふるいを通過する寸法を有する前記＜１＞ないし＜１５＞のいずれか１に記載の吸収性物品。
＜１７＞
前記複合吸水性ポリマーに占める前記繊維材料の割合は、２０質量％以上、特に３０質量％以上であることが好ましく、また８０質量％以下、特に７０質量％以下であることが好ましい前記＜１＞ないし＜１６＞のいずれか１に記載の吸収性物品。
【００５８】
＜１８＞
前記複合吸水性ポリマーに占める前記吸水性ポリマーの割合は、２０質量％以上、特に３０質量％以上であることが好ましく、また８０質量％以下、特に７０質量％以下であることが好ましい前記＜１＞ないし＜１７＞のいずれか１に記載の吸収性物品。
＜１９＞
前記複合吸水性ポリマーは、以下の（ｉ）ないし（iii）のいずれかの方法によって製造されたものである前記＜１＞ないし＜１８＞のいずれか１に記載の吸収性物品。
（ｉ）重合によって得られた前記吸水性ポリマーが、水又は含水溶剤を吸収して膨潤している状態で、これを前記繊維材料と混練し、その後、乾燥して粉砕する方法。
（ii）水溶性のエチレン性不飽和モノマーに、必要に応じ架橋剤を添加した系に、前記繊維材料を混合・分散させた状態で重合して重合物を得て、該重合物を乾燥後に解繊又は粉砕する方法。
（iii）水溶性のエチレン性不飽和モノマーに必要に応じ架橋剤を添加した系に、前記繊維材料を分散させ、抄紙、プレスした後、重合して重合物を得て、該重合物を乾燥後に解繊する方法。
＜２０＞
前記裏面シートと第２層との間に、第３層が配されている前記＜１＞ないし＜１９＞のいずれか１に記載の吸収性物品。
＜２１＞
第３層の不織布は、その坪量が１０ｇ／ｍ２以上、特に１５ｇ／ｍ２以上であることが好ましく、また８０ｇ／ｍ２以下、特に６０ｇ／ｍ２以下であることが好ましい前記＜１＞ないし＜２０＞のいずれか１に記載の吸収性物品。
＜２２＞
前記裏面シートと第２層との間に、ナノファイバ不織布又は極細ファイバ不織布からなる第３層が配されている前記＜２１＞に記載の吸収性物品。
【００５９】
＜２３＞
ナノファイバ不織布又は極細ファイバ不織布が、エレクトロスピニング法で作製されたものである前記＜２２＞に記載の吸収性物品。
＜２４＞
ナノファイバ不織布又は極細ファイバ不織布が親水性を有している前記＜２２＞又は＜２３＞に記載の吸収性物品。
＜２５＞
ナノファイバ不織布又は極細ファイバ不織布は、圧力２４５Ｐａ下での厚みが、０．０１ｍｍ以上、特に０．０５ｍｍ以上であることが好ましく、また０．５ｍｍ以下、特に０．３ｍｍ以下であることが好ましい前記＜２２＞ないし＜２４＞のいずれか１に記載の吸収性物品。
＜２６＞
ナノファイバ不織布又は極細ファイバ不織布の構成繊維は、その繊維径が５００ｎｍ以上であることが好ましく、１０００ｎｍ以上であることが更に好ましく、また３０００ｎｍ以下であることが好ましく、２５００ｎｍ以下であることが更に好ましい前記＜２２＞ないし＜２５＞のいずれか１に記載の吸収性物品。
＜２７＞
ナノファイバ不織布のナノファイバは、その太さを円相当直径で表した場合、１０ｎｍ以上３０００ｎｍ以下、特に１０ｎｍ以上１０００ｎｍ以下である前記＜２２＞ないし＜２６＞のいずれか１に記載の吸収性物品。
【００６０】
＜２８＞
前記裏面シートと第２層との間に、レジンボンド不織布からなる第３層が配されている前記＜２１＞に記載の吸収性物品。
＜２９＞
レジンボンド不織布は、圧力２４５Ｐａ下での厚みが、０．５ｍｍ以上、特に１ｍｍ以上であることが好ましく、また１０ｍｍ以下、特に５ｍｍ以下であることが好ましい前記＜２８＞に記載の吸収性物品。
＜３０＞
レジンボンド不織布の構成繊維は、その繊度が１．０ｄｔｅｘ以上であることが好ましく、１．５ｄｔｅｘ以上であることが更に好ましく、また１５ｄｔｅｘ以下であることが好ましく、１０ｄｔｅｘ以下であることが更に好ましい前記＜２８＞又は＜２９＞に記載の吸収性物品。
＜３１＞
第２層を構成する前記複合吸水性ポリマーどうしが非接合状態になっている前記＜１＞ないし＜３０＞のいずれか１に記載の吸収性物品。
＜３２＞
第１層と第２層とが隣接して位置しており、かつ両層が非接合状態になっている前記＜１＞ないし＜３１＞のいずれか１に記載の吸収性物品。
【００６１】
＜３３＞
第２層と第３層とが隣接して位置しており、かつ両層が非接合状態になっている前記＜２０＞ないし＜３２＞のいずれか１に記載の吸収性物品。
＜３４＞
前記裏面シートが透湿性を有している前記＜１＞ないし＜３３＞のいずれか１に記載の吸収性物品。
＜３５＞
前記吸収体は、その積層構造の周囲が、液透過性のシートで被覆されていない前記＜１＞ないし＜３４＞のいずれか１に記載の吸収性物品。
＜３６＞
生理用ナプキン、使い捨ておむつ、パンティライナ又は失禁パッドである前記＜１＞ないし＜３５＞のいずれか１に記載の吸収性物品。
【実施例】
【００６２】
以下、実施例により本発明を更に詳細に説明する。しかしながら本発明の範囲は、かかる実施例に制限されない。特に断らない限り、「％」は「質量％」を意味する。
【００６３】
〔実施例１〕
本実施例では、図１に示す構造の吸収体１０を以下の手順で製造した。
（１）第１層１１の製造
金井重要工業製、商品名「トラベロンＩＪ１８０Ｒ」、坪量３００ｇ／ｃｍ２を、ハクラ精機株式会社製、商品名「スライサーＡ−７０ＬＰ」で薄く切ったレジンボンド不織布を作製した。この不織布の表面エネルギー（２０℃）を上述の方法で測定したところ７３ｍＮ／ｍであり、血液に対する親和性を有していることが確認された。この不織布の圧力２４５Ｐａ下での厚みは３．１ｍｍであり、繊維間距離は２６０μｍであった。坪量は表１に示すとおりであった。
【００６４】
（２）第２層１２の複合吸水性ポリマー１４の製造
花王株式会社製、商品名「メリーズさらさらエアスルーＭサイズ」の吸収体から取り出した吸水性ポリマーに質量比１０倍の水を加えニーダーで混合しながら均等に膨潤させた。そこに日本製紙株式会社製、商品名「ＫＣフロックＷ−４００Ｓ」（微細セルロース繊維、４００メッシュパス９０％以上）を加えて混練後、乾燥させて表１の坪量に散布して複合吸水性ポリマー１４製造した。複合吸水性ポリマーに占める繊維材料の割合は５０％であり、吸水性ポリマーの割合は５０％であった。
【００６５】
（３）吸収体１０の製造
前記（２）で得られた第２層１２の上に、前記（１）で得られた第１層１１を非接合状態で重ね合わせた。両層を軽くプレスして、目的とする吸収体１０を得た。吸収体は、一辺が５５ｍｍの正方形に形状に形成した。
【００６６】
〔実施例２〕
本実施例では、実施例１の前記（１）におけるレジンボンド不織布として、金井重要工業製、商品名トラベロンＡＦ９５Ａを用い表１に示す坪量にスライスしたものを用いた。これ以外は実施例１と同様にして吸収体１０を得た。
【００６７】
〔実施例３〕
本実施例では、実施例１の前記（１）におけるレジンボンド不織布として、金井重要工業製、商品名トラベロンＡＦ５０Ａを用い表１に示す坪量にスライスしたものを用いた。これ以外は実施例１と同様にして吸収体１０を得た。
【００６８】
〔実施例４〕
本実施例では、図３に示す構造の吸収体１０Ａを以下の手順で製造した。
（１）第１層１１及び第２層１２の製造
実施例１と同様にした。
【００６９】
（２）第３層１３の製造
第３層１３は、第１層１１と同じものを用いた。
【００７０】
（３）吸収体１０Ａの製造
前記（２）で得られた第３層１３の上に、第２層１２の複合吸水性ポリマーを散布し、更にその上に第１層１１を非接合状態で重ね合わせた。これらの層を軽くプレスして、目的とする吸収体１０Ａを得た。
【００７１】
〔実施例５〕
本実施例では、第１層１１のレジンボンド不織布として、実施例１と同様の表１に示す坪量のものを用いた。また、実施例４で用いた第３層１３のレジンボンド不織布に代えて、極細ファイバ不織布を用いた。極細ファイバ不織布は以下の方法で製造した。
【００７２】
図４に示す極細ファイバ不織布製造装置１００を用いた。同図に示す装置１００は、メルトブローン装置１１０を備えている。更に極細ファイバ不織布製造装置１００は、搬送コンベア１２５を備えている。メルトブローン装置１１０は、本体部１１２及びダイ１１３を有する筐体部１１１と、該ダイ１１３に取り付けられた吐出ノズル１１４を有している。本体部１１２にはホッパー１９が取り付けられており、そこから原料であるＰＰが供給される。また本体部１１２は、シリンダ及び該シリンダ内に配置されたスクリュ（いずれも図示せず）を備えている。
【００７３】
以上の構成を有する極細ファイバ不織布製造装置１００を用い、メルトブローン装置１１０の筐体１１１におけるシリンダの加熱温度を２５０℃としてＰＰを溶融させた。ＰＰの質量に対して１０％の親水化剤を添加して筐体内で溶融混練を行った。親水化剤としては、ステアリルアルコールのエチレンオキサイド付加物を用いた。溶融したＰＰを３００ｇ／ｈの吐出量で吐出ノズル１１４から吐出した（図４中、符号Ｒで示す。）。吐出ノズル１１４に隣接する空気吹き出しノズル（図示せず）からは３００℃に加熱された空気流を３００Ｌ／ｍｉｎの流量で噴出させた。空気流に搬送されたＰＰの極細ファイバは、ＰＰメッシュからなり、１ｍ／ｍｉｎで周回する搬送コンベア１２５によって搬送させた。周囲環境は２５℃、５０％ＲＨとした。このようにして得られた極細ファイバ不織布における極細ファイバの太さを電子顕微鏡観察で測定したところ１６００ｎｍであった。極細ファイバ不織布の坪量は、表１に示すとおりであった。
【００７４】
〔実施例６〕
本実施例では、実施例５で用いた極細ファイバ不織布に親水化剤を添加せず、疎水性のまま用いた。また、第１層１１のレジンボンド不織布として、表１に示す坪量のものを用いた。これ以外は実施例１と同様にして吸収体１０Ａを得た。
【００７５】
〔実施例７〕
本実施例では、実施例５における複合吸水性ポリマーの製造で用いた繊維材料に代えて、ＫＣフロックＷ−１００Ｓ（微細セルロース繊維、１００メッシュパス９０％以上）を用いた。また、第１層１１のレジンボンド不織布として、表１に示す坪量のものを用いた。これ以外は実施例５と同様にして吸収体１０Ａを得た。
【００７６】
〔実施例８〕
本実施例では、実施例５における複合吸水性ポリマーの製造で用いた繊維材料に代えて、ＫＣフロックＷ−５０Ｓ（微細セルロース繊維、４２メッシュパス９０％以上）を用いた。また、第１層１１のレジンボンド不織布として、実施例１と同様の表１に示す坪量のものを用いた。これ以外は実施例５と同様にして吸収体１０Ａを得た。
【００７７】
〔比較例１〕
本比較例では、第１層１１及び第３層１３として、表１に示す坪量の湿式パルプシートを用いた。これ以外は実施例１と同様にして吸収体を得た。
【００７８】
〔比較例２〕
本比較例では、第３層１３を使用しなかった。また、第１層１１として、エアスルー不織布を用いた。このエアスルー不織布は、芯がポリエチレンテレフタレートからなり、鞘がポリエチレンからなる繊度２．３ｄｔｅｘの芯鞘型複合繊維を原料とするものであった。このエアスルー不織布の坪量は表１に示すとおりであった。これ以外は実施例１と同様にして吸収体を得た。
【００７９】
〔比較例３〕
本比較例では、第３層を使用しなかった。また、第１層１１のレジンボンド不織布は実施例１と同様にした。更に、第２層１２の複合吸水性ポリマーを使用せず、その代わりに通常の吸水性ポリマー（実施例１で用いた複合化前の吸水性ポリマーと同じもの）を用いた。これ以外は実施例１と同様にして吸収体を得た。
【００８０】
〔比較例４〕
市販の使い捨ておむつである「Ｐａｍｐｅｒｓ Ｃｒｕｉｓｅｒｓ Ｄｉａｐｅｒｓ  ｓｉｚｅ５」（Ｔｈｅ Ｐｒｏｃｔｅｒ ＆ Ｇａｍｂｌｅ Ｃｏｍｐａｎｙ製、販売地：米国）から表面シート及び裏面シートを丁寧に剥がすことにより除去し吸収体を取り出した。得られた吸収体の構成は、表面側から順に、坪量６０ｇ／ｍ２のレジンボンド不織布層、坪量２００ｇ／ｍ２の架橋セルロース層、坪量１０ｇ／ｍ２のスパンボンド−メルトブローン−スパンボンド不織布（以下、「ＳＭＳ不織布」と呼ぶ）層、坪量２５０ｇ／ｍ２の吸水性ポリマー（複合化されていないもの）層、坪量１０ｇ／ｍ２のＳＭＳ不織布層であった。また、吸水性ポリマーと、吸水性ポリマー層を挟むＳＭＳ不織布とは、ホットメルト接着剤によって接着されていた。そして、吸収体を５５ｍｍ四方の正方形の形状に切り出した。この吸収体を比較例４として用いた。
【００８１】
〔比較例５〕
本比較例では、第２層１２の複合吸水性ポリマーを使用せず、その代わりに通常の吸水性ポリマー（実施例１で用いた複合化前の吸水性ポリマーと同じもの）を用いた。また、第１層１１のレジンボンド不織布として、表１に示す坪量のものを用いた。これ以外は実施例５と同様にして吸収体を得た。
【００８２】
〔評価〕
実施例及び比較例で得られた吸収体について、液の拡散面積を以下の方法で測定し、結果を以下の表１に示す。
【００８３】
〔液の拡散面積〕
吸収体における第１層の表面、第２層の表面、及び最下層の裏面（すなわち第２層の裏面（２層構造の場合）、又は第３層の裏面（３層構造の場合））における液の拡散面積を以下の手順で求めた。長手方向及び幅方向に平行となるように吸収体を５５ｍｍ四方に切り出して測定サンプルを製造した。測定サンプルにおける第１層の上に、これを覆う広さのアクリル板を載置した。アクリル板の中央部には直径１０ｍｍの円筒が設けられており、該円筒内においてアクリル板は開口していた。アクリル板による圧力が６５０Ｐａである状態下に、前記の円筒内に３ｇの馬血を一括注入した。注入した馬血が完全に吸収されるまでの時間を測定し、これを吸収時間とした。
注入が終わってから３分経過後にアクリル板を取り外し、吸収体における第１層の表面、第２層の表面、及び最下層の裏面における液の拡散面積を、画像ソフトウエア（Ｍｅｄｉａ  Ｃｙｂｅｒｎｅｔｉｃｓ，Ｉｎｃ．社製、商品名「Ｉｍａｇｅ-Ｐｒｏ  Ｐｌｕｓ」）によって測定した。
なお、馬血は粘度を８．０±０．１ｃＰ（２５℃）に調整したものを用いた。粘度の調整は、馬血に、馬血自体から取り出した血漿と血球成分を加えることにより、調整した。血漿と血球成分は、馬血を放置して分離した際の、それぞれ上澄み部分と沈殿部分である。
【００８４】
【表１】
2015123195.tif 000004
【００８５】
表１に示す結果から明らかなとおり、各実施例では第１層の表面における液の拡散面積が第２層表面における液の拡散面積の１／２以下と小さく、液は第２層で十分吸収されながらスポット吸収となり見た目に安心感が得られる。実施例５及び７は、最下層の拡散面積が第１層表面の３．５倍以上であり、特にスポット吸収性に優れていることが判る。これに対して、レジンボンド不織布からなる第１層を用いなかった比較例１及び２では、第１層での拡散面積が大きく第２層を活用できていない。第２層に複合吸水性ポリマーを用いていない比較例３及び５でも、液の拡散面積が大きくなってしまうことが判る。比較例４も複合吸水性ポリマーを使用していないが、架橋セルロース層があるために第１層表面の拡散面積は小さかった。しかし、第１層表面の拡散面積は第２層表面の拡散面積の１／２よりも大きい、つまり、下層で液を拡散させる効果が小さく、比較例４は十分なスポット吸収性が低いことが判る。
【符号の説明】
【００８６】
１０  吸収体
１１  第１層
１２  第２層
１３  第３層
１４  複合吸水性ポリマー
１５  不織布
２０  表面シート
２１  裏面シート
【図１】
2015123195.tif 000005
【図２】
2015123195.tif 000006
【図３】
2015123195.tif 000007
【図４】
2015123195.tif 000008